МНОГОМЕСТНАЯ ГРАФИТОВАЯ МАТРИЦА ПРЕСС-ФОРМЫ

Полезная модель относится к порошковой металлургии, в частности к конструкциям матриц пресс-форм для получения заготовок и изделий на основе керамики.
Известна графитовая матрица пресс-формы для горячего прессования (Патент РФ на полезную модель №115719, Пресс-форма для горячего прессования, МПК В30В 11/02, от 29.12.2011), имеющая полую цилиндрическую форму, содержащая сменную гильзу и пробку, устанавливаемую в нижнюю часть гильзы.
Недостатком данной матрицы пресс-формы является ее малая производительность за счет того, что указанная матрица одноместная.
Наиболее близкой по технической сущности и достигаемому положительному эффекту является графитовая матрица пресс-формы (Авторское свидетельство СССР на изобретение №1276438, кл. B22F 3/14, В30В 15/02, B22F 3/02, от 02.04.1985), содержащая корпус, четыре боковых и четыре разделительных элемента, которые образуют четыре полости для формирования порошковых изделий. Четыре боковых элемента ограничивают формообразующие полости с внешних сторон и четыре разделительных элемента ограничивают формообразующие полости с внутренних сторон матрицы пресс-формы, образуя собой крестообразную форму внутренних стенок. Она предназначена для получения 4-х изделий. Данная пресс-форма является многоместной, что повышает ее производительность.
Недостатком данной пресс-формы является сложность конструкции матрицы в связи с наличием разделительных элементов, снижающая надежность работы пресс-формы, а также ограниченные возможности (четыре изделия).
Задачей предлагаемого решения является устранение указанных недостатков, а именно повышение производительности и упрощение конструкции.
Поставленная задача достигается тем, что многоместная графитовая матрица пресс-формы, содержащая цилиндрический корпус, четыре боковых элемента, образующие полости для формирования изделий, согласно предлагаемому решению, боковые элементы имеют квадратные выступы в средней части размерами, равными размерам полости.
Устранение разделительных элементов в конструкции позволяют упростить ее. Формирование 5-ти изделий позволяет повысить производительность.
Предлагаемая матрица пресс-формы для горячего прессования изображена на фиг. 1, где показан общий вид матрицы пресс-формы.
Многоместная графитовая матрица пресс-формы содержит цилиндрический корпус 1. Внутри корпуса 1 расположены боковые элементы 2. Боковые элементы 2 имеют в средней части выступы 3 размерами, равными размерам готового изделия. Боковые элементы 2 образуют пять полостей 4 для формирования изделий.
Цилиндрический корпус 1 и боковые элементы 2 выполнены из графита.
Матрица пресс-формы работает следующим образом.
В корпус 1 вставляются боковые элементы 2. Устанавливается размер и форма рабочих полостей 4. Матрица устанавливается в штамп (на черт, не показан). В полости 4 подается необходимое количество порошка, прикладывают усилие прессования. При этом выступы 3 формируют изделия в количестве пяти штук.
3
Согласно предлагаемому решению была изготовлена матрица, имеющая боковые элементы с выступами размерами 12,7×12,7 мм. В данной матрице были получены режущие пластины квадратной формы со стороной 12,7 мм и толщиной 5 мм из керамического порошка на основе нитрида кремния. Прессование велось при температуре 1850°C и давлении 30 МПа в течение 15 мин. Готовые изделия имели относительную плотность 0,97 г/см.
Предлагаемая графитовая матрица пресс-формы для горячего прессования найдет применение в порошковой металлургии для получения изделий из труднокомпактируемой керамики, в первую очередь - на основе нитрида кремния.